(57)【要約】【課題】  電解質を含む海水などが泥水に混入した場合であっても、流動性の低下を防止することができるとともに、優れた安定性を確保することができる掘削泥水用の添加剤を提供する。【解決手段】  掘削泥水用添加剤は、（メタ）アクリル酸と、アルキル基の炭素数が１２〜２４である（メタ）アクリル酸アルキルエステルと、必要に応じてエチレン性不飽和基を２個以上有する化合物とを重合させて得られるアルキル変性カルボキシル基含有水溶性共重合体からなる。この掘削泥水用添加剤は、純水に対する１重量％中和粘稠液の粘度、電解質を含む海水に対する１重量％中和粘稠液の粘度、およびＴＩ値が所定の範囲内である。【選択図】      なし【特許請求の範囲】
【請求項１】
（メタ）アクリル酸１００重量部と、アルキル基の炭素数が１２〜２４である（メタ）アクリル酸アルキルエステル０．５〜６重量部と、エチレン性不飽和基を２個以上有する化合物０〜０．１重量部とを重合させて得られるアルキル変性カルボキシル基含有水溶性共重合体からなり、
純水に対する１重量％中和粘稠液の温度２５℃における粘度が１５００ｍＰａ・ｓ以下であり、かつ、電解質を含む海水に対する１重量％中和粘稠液の温度２５℃における粘度が１０００〜２００００ｍＰａ・ｓであることを特徴とする掘削泥水用添加剤。
【請求項２】
電解質を含む海水に対する１重量％中和粘稠液において、温度２５℃におけるシェアレート１００ｓ−１の粘度Ｖ１００に対する、温度２５℃におけるシェアレート１ｓ−１の粘度Ｖ１の比である下記式（１）で表されるチクソトロピーインデックス値が１０〜１００であることを特徴とする請求項１に記載の掘削泥水用添加剤。
チクソトロピーインデックス値＝Ｖ１／Ｖ１００                  …（１）
【請求項３】
エチレン性不飽和基を２個以上有する化合物が、ペンタエリトリトールアリルエーテル、ジエチレングリコールジアリルエーテル、ポリエチレングリコールジアリルエーテル、およびポリアリルサッカロースからなる群より選ばれた少なくとも１種であることを特徴とする請求項１または２に記載の掘削泥水用添加剤。
【発明の詳細な説明】
【技術分野】
【０００１】
本発明は、掘削工法において地盤掘削の際に用いられる泥水の安定化を目的に使用する掘削泥水用添加剤に関する。
【背景技術】
【０００２】
地盤を掘削するに際し、掘削時に発生する摩擦熱の吸収、掘削屑の地上への搬出、掘削面の維持、地下水およびガスなどの噴出防止、土圧の支えなどの目的で、ベントナイト系泥水、ポリマー系泥水などの安定液が使用されている。
【０００３】
しかしながら、これらの安定液（泥水）は、セメント、海水、その他の電解質の混入により性能が劣化することが知られている。このためアクリル酸重合体などのポリカルボン酸類を添加して、泥水の安定性を高める方法が数多く提案されている（特許文献１，２参照）。
【先行技術文献】
【特許文献】
【０００４】
【特許文献１】特開平１０−３１６９６３号公報
【特許文献２】特開２００１−３１９５９号公報
【発明の概要】
【発明が解決しようとする課題】
【０００５】
しかしながら、近年、湾岸地区での地盤掘削工事が増え、泥水に大量の海水が混入する場合も多く、掘削用の泥水の使用条件は非常に過酷になってきている。泥水に大量の海水が混入すると、前述のポリカルボン酸類の添加剤を泥水に添加しても、泥水の粘度が低下し、泥水中の水分が地層中に失われて流動性が低下して、地盤掘削が困難となる。また、泥水に大量の海水が混入すると、泥水中のベントナイトが分離して泥水の安定性が低下し、掘削屑の搬送能力が低下するなどの問題が発生する。
【０００６】
したがって本発明の目的は、地盤掘削に使用される泥水に添加される添加剤の問題点を解決し、電解質を含む海水などが泥水に混入した場合であっても、流動性の低下を防止することができるとともに、優れた安定性を確保することができる掘削泥水用の添加剤を提供することである。
【課題を解決するための手段】
【０００７】
本発明は、（メタ）アクリル酸１００重量部と、アルキル基の炭素数が１２〜２４である（メタ）アクリル酸アルキルエステル０．５〜６重量部と、エチレン性不飽和基を２個以上有する化合物０〜０．１重量部とを重合させて得られるアルキル変性カルボキシル基含有水溶性共重合体からなり、
純水に対する１重量％中和粘稠液の温度２５℃における粘度が１５００ｍＰａ・ｓ以下であり、かつ、電解質を含む海水に対する１重量％中和粘稠液の温度２５℃における粘度が１０００〜２００００ｍＰａ・ｓであることを特徴とする掘削泥水用添加剤である。
【０００８】
また本発明の掘削泥水用添加剤では、電解質を含む海水に対する１重量％中和粘稠液において、温度２５℃におけるシェアレート１００ｓ−１の粘度Ｖ１００に対する、温度２５℃におけるシェアレート１ｓ−１の粘度Ｖ１の比である下記式（１）で表されるチクソトロピーインデックス値が１０〜１００であることが好ましい。
チクソトロピーインデックス値＝Ｖ１／Ｖ１００                  …（１）
【０００９】
また本発明の掘削泥水用添加剤では、エチレン性不飽和基を２個以上有する化合物が、ペンタエリトリトールアリルエーテル、ジエチレングリコールジアリルエーテル、ポリエチレングリコールジアリルエーテル、およびポリアリルサッカロースからなる群より選ばれた少なくとも１種であることが好ましい。
【発明の効果】
【００１０】
本発明によれば、掘削泥水用添加剤は、（メタ）アクリル酸と、アルキル基の炭素数が１２〜２４である（メタ）アクリル酸アルキルエステルと、必要に応じてエチレン性不飽和基を２個以上有する化合物とを重合させて得られるアルキル変性カルボキシル基含有水溶性共重合体からなる。この掘削泥水用添加剤は、純水に対する１重量％中和粘稠液の粘度、電解質を含む海水に対する１重量％中和粘稠液の粘度、およびチクソトロピーインデックス値（以下、「ＴＩ値」という）が所定の範囲内である。そのため、本発明の掘削泥水用添加剤を泥水に添加することによって、電解質を含む海水などが泥水に混入した場合であっても、泥水の粘度が高い状態で維持されて流動性の低下を防止することができるとともに、泥水中に含まれる構成成分が分離するのを抑制して優れた安定性を確保することができる。
【発明を実施するための形態】
【００１１】
以下、本発明を詳細に説明する。
なお、本発明において、アクリル酸およびメタクリル酸を総称して（メタ）アクリル酸という。また、本発明において、中和粘稠液の中和とは、当該液のｐＨが６．０〜７．５であることを意味する。
【００１２】
本発明の掘削泥水用添加剤は、地盤掘削の際に用いられる泥水に添加される添加剤であって、（メタ）アクリル酸と、アルキル基の炭素数が１２〜２４（１２以上２４以下）である（メタ）アクリル酸アルキルエステルと、必要に応じてエチレン性不飽和基を２個以上有する化合物とを重合させて得られるアルキル変性カルボキシル基含有水溶性共重合体からなる。
【００１３】
本発明に用いられる、アルキル基の炭素数が１２〜２４である（メタ）アクリル酸アルキルエステルとは、（メタ）アクリル酸と、アルキル基の炭素数が１２〜２４である高級アルコールとのエステルをいい、たとえば、（メタ）アクリル酸とラウリルアルコールとのエステル、（メタ）アクリル酸とステアリルアルコールとのエステル、（メタ）アクリル酸とエイコサノールとのエステル、（メタ）アクリル酸とベヘニルアルコールとのエステルおよび（メタ）アクリル酸とテトラコサノールとのエステルなどを挙げることができる。これらの中でも、アルキル変性カルボキシル基含有水溶性共重合体からなる掘削泥水用添加剤の中和粘稠液、および電解質を含む海水の存在下における中和粘稠液の粘度特性が優れていることから、メタクリル酸ラウリル、メタクリル酸ステアリル、メタクリル酸エイコサニル、メタクリル酸ベヘニルおよびメタクリル酸テトラコサニルが好適に用いられる。アルキル基の炭素数が１２〜２４である（メタ）アクリル酸アルキルエステルとしては、市販品（たとえば、日本油脂株式会社製の商品名ブレンマーＶＭＡ７０など）を用いてもよい。
【００１４】
本発明に用いられる（メタ）アクリル酸と、アルキル基の炭素数が１２〜２４である（メタ）アクリル酸アルキルエステルとの組み合わせは、それぞれ単独のものを組み合わせてもよいし、どちらか一方、または両者について２種以上のものを併用して組み合わせてもよい。
【００１５】
本発明におけるアルキル基の炭素数が１２〜２４である（メタ）アクリル酸アルキルエステルの使用量は、（メタ）アクリル酸１００重量部に対して０．５〜６重量部である。アルキル基の炭素数が１２〜２４である（メタ）アクリル酸アルキルエステルの使用量が、（メタ）アクリル酸１００重量部に対して０．５重量部未満である場合には、重合して得られるアルキル変性カルボキシル基含有水溶性共重合体からなる掘削泥水用添加剤の、電解質を含む海水存在下における増粘効果が不十分になるおそれがあり、６重量部を超える場合には、アルキル変性カルボキシル基含有水溶性共重合体からなる掘削泥水用添加剤の水への溶解性を損なうおそれがある。
【００１６】
また、（メタ）アクリル酸１００重量部に対する（メタ）アクリル酸アルキルエステルの使用量は、アルキル基の炭素数が１２以上１８未満の場合は３〜６重量部、アルキル基の炭素数が１８以上２４以下の場合は０．５〜３重量部とするのが好ましい。これによって、重合して得られるアルキル変性カルボキシル基含有水溶性共重合体からなる掘削泥水用添加剤は、電解質を含む海水存在下における増粘効果、および水への溶解性を充分に確保することができる。
【００１７】
本発明において必要に応じて用いられるエチレン性不飽和基を２個以上有する化合物としては、特に限定されるものではないが、たとえば、エチレン性不飽和基がアリル基である化合物が好ましく、これらの中でも、ペンタエリトリトールジアリルエーテル、ペンタエリトリトールトリアリルエーテルおよびペンタエリトリトールテトラアリルエーテルなどのペンタエリトリトールアリルエーテル、ジエチレングリコールジアリルエーテル、ポリエチレングリコールジアリルエーテル、並びにポリアリルサッカロースがさらに好ましい。なお、これらエチレン性不飽和基を２個以上有する化合物は、それぞれ単独で、あるいは２種以上を併用してもよい。
【００１８】
本発明において、エチレン性不飽和基を２個以上有する化合物を使用する場合の使用量は、（メタ）アクリル酸１００重量部に対して０．１重量部以下であり、より好ましくは０．００１〜０．０６重量部である。エチレン性不飽和基を２個以上有する化合物の使用量が０．１重量部を超える場合には、重合して得られるアルキル変性カルボキシル基含有水溶性共重合体からなる掘削泥水用添加剤の、電解質を含む海水存在下における水への溶解性を損なうおそれがある。
【００１９】
本発明において、（メタ）アクリル酸と、（メタ）アクリル酸１００重量部に対して０．５〜６重量部の、アルキル基の炭素数が１２〜２４である（メタ）アクリル酸アルキルエステルと、（メタ）アクリル酸１００重量部に対して０〜０．１重量部の、エチレン性不飽和基を２個以上有する化合物とを重合させてアルキル変性カルボキシル基含有水溶性共重合体を得る方法は、特に限定されず、これらの原料を不活性ガス雰囲気下、溶媒中で攪拌し、重合開始剤を用いて重合させる方法等の通常の方法を用いることができる。
【００２０】
不活性ガス雰囲気を得るための不活性ガスとしては、たとえば、窒素ガスやアルゴンガスなどを挙げることができる。
【００２１】
前記溶媒は、（メタ）アクリル酸、アルキル基の炭素数が１２〜２４である（メタ）アクリル酸アルキルエステル、およびエチレン性不飽和基を２個以上有する化合物を溶解するが、得られるアルキル変性カルボキシル基含有水溶性共重合体を溶解しないものであって、当該反応を阻害しないものであれば特に限定されるものではない。溶媒の具体例としては、ノルマルペンタン、ノルマルヘキサン、ノルマルヘプタン、シクロペンタンおよびシクロヘキサンなどが挙げられ、これらの中でもノルマルヘキサンおよびノルマルペプタンが好適に用いられる。
【００２２】
溶媒の使用量は、攪拌操作性を向上させる観点および経済性の観点から、（メタ）アクリル酸１００重量部に対して、３００〜５０００重量部であることが好ましい。
【００２３】
前記重合開始剤は、たとえば、ラジカル重合開始剤が好ましく、具体例としては、α，α’−アゾイソブチロニトリル、２，２’−アゾビス−２，４−ジメチルバレロニトリル、および２，２’−アゾビスメチルイソブチレートなどを挙げることができる。これらの中でも、高分子量のアルキル変性カルボキシル基含有水溶性共重合体が得られる観点から、２，２’−アゾビスメチルイソブチレートが好適に用いられる。
【００２４】
重合開始剤の使用量は、（メタ）アクリル酸１モルに対して０．００００３〜０．００２モルであることが好ましい。重合開始剤の使用量が０．００００３モル未満の場合、反応速度が遅くなるため経済的ではない。また、重合開始剤の使用量が０．００２モルを超える場合、重合が急激に進行し、反応の制御が困難になるおそれがある。
【００２５】
反応温度は、５０〜９０℃であるのが好ましく、５５℃〜７５℃であるのがより好ましい。反応温度が５０℃未満の場合、反応溶液の粘度が上昇し、均一に攪拌することが困難になるおそれがある。また、反応温度が９０℃を超える場合、反応が急激に進行し、反応の制御が困難になるおそれがある。反応時間は、反応温度によって異なるので一概にはいえないが、通常、０．５〜５時間である。
【００２６】
反応終了後、反応溶液をたとえば８０〜１３０℃に加熱して前記溶媒を揮散除去することにより、本発明のアルキル変性カルボキシル基含有水溶性共重合体からなる掘削泥水用添加剤を得ることができる。加熱温度が８０℃未満の場合、乾燥に長時間を要するおそれがあり、１３０℃を超える場合、得られる掘削泥水用添加剤の水への溶解性を損なうおそれがある。
【００２７】
このようにして得られたアルキル変性カルボキシル基含有水溶性共重合体からなる掘削泥水用添加剤は、純水に対する１重量％中和粘稠液の温度２５℃における粘度が１５００ｍＰａ・ｓ以下であり、かつ、電解質を含む海水に対する１重量％中和粘稠液の温度２５℃における粘度が１０００〜２００００ｍＰａ・ｓである。
【００２８】
さらに、本発明の掘削泥水用添加剤は、電解質を含む海水に対する１重量％中和粘稠液において、温度２５℃におけるシェアレート１００ｓ−１の粘度Ｖ１００に対する、温度２５℃におけるシェアレート１ｓ−１の粘度Ｖ１の比である下記式（１）で表されるチクソトロピーインデックス値（ＴＩ値）が１０〜１００であることが好ましい。
チクソトロピーインデックス値＝Ｖ１／Ｖ１００                  …（１）
【００２９】
ＴＩ値が１０未満の場合には、掘削泥水用添加剤による充分な増粘効果が得られないおそれがあり、ＴＩ値が１００を超える場合には、泥水中に含まれる構成成分が分離するのを充分に抑制して優れた安定性を確保することができないおそれがある。
【００３０】
以上のように、本発明の掘削泥水用添加剤は、（メタ）アクリル酸と、アルキル基の炭素数が１２〜２４である（メタ）アクリル酸アルキルエステルと、必要に応じてエチレン性不飽和基を２個以上有する化合物とを重合させて得られるアルキル変性カルボキシル基含有水溶性共重合体からなる。この掘削泥水用添加剤は、純水に対する１重量％中和粘稠液の粘度、電解質を含む海水に対する１重量％中和粘稠液の粘度、およびＴＩ値が所定の範囲内である。そのため、本発明の掘削泥水用添加剤を泥水に添加することによって、電解質を含む海水などが泥水に混入した場合であっても、泥水の粘度が高い状態で維持されて流動性の低下を防止することができるとともに、泥水中に含まれる構成成分が分離するのを抑制して優れた安定性を確保することができる。
【００３１】
本発明のアルキル変性カルボキシル基含有水溶性共重合体からなる掘削泥水用添加剤が、このような特性を有する理由は詳らかではないが、アルキル基の炭素数が１２〜２４である（メタ）アクリル酸アルキルエステルを特定量使用することによりアルキル変性カルボキシル基含有水溶性共重合体に導入された互いの炭素数１２〜２４のアルキル基が、水溶液中で疎水性相互作用により会合体を形成し、そのため増粘性が増し、電解質を含む海水の影響を変質させているものと推察される。
【００３２】
以下に実施例、比較例を挙げ、本発明を具体的に説明するが、本発明は、これら実施例によってなんら限定されるものではない。
【００３３】
＜掘削泥水用添加剤の作製＞
（実施例１）
攪拌機、温度計、窒素吹き込み管および冷却管を備えた５００ｍｌ容の四つ口フラスコに、アクリル酸４５ｇ（０．６２５モル）、アルキル基の炭素数が１２〜２４である（メタ）アクリル酸アルキルエステルとしてのブレンマーＶＭＡ７０（日本油脂株式会社製：
メタクリル酸ステアリルが１０〜２０重量部、メタクリル酸エイコサニルが１０〜２０重量部、メタクリル酸ベヘニルが５９〜８０重量部、およびメタクリル酸テトラコサニルの含有量が１重量部以下の混合物）０．４５ｇ、ノルマルヘキサン１５０ｇ、および２，２’−アゾビスメチルイソブチレート０．０８１ｇ（０．０００３５モル）を仕込んだ。引き続き、均一に攪拌、混合した後、反応容器（四つ口フラスコ）の上部空間、原料および溶媒中に存在している酸素を除去するために、溶液中に窒素ガスを吹き込んだ。次いで、窒素雰囲気下、６０〜６５℃に保持して４時間反応させた。反応終了後、生成したスラリーを９０℃に加熱して、ノルマルヘキサンを留去し、さらに、１１０℃、１０ｍｍＨｇにて８時間減圧乾燥することにより、実施例１の掘削泥水用添加剤として、白色微粉末状のアルキル変性カルボキシル基含有水溶性共重合体４３ｇを得た。
【００３４】
（実施例２）
実施例１において、ブレンマーＶＭＡ７０（日本油脂株式会社製）の使用量を１．３５ｇに変更したこと以外は実施例１と同様にして、実施例２の掘削泥水用添加剤として、白色微粉末状のアルキル変性カルボキシル基含有水溶性共重合体４４ｇを得た。
【００３５】
（実施例３）
実施例１において、ブレンマーＶＭＡ７０（日本油脂株式会社製）を０．４５ｇ使用する代わりに、メタクリル酸ラウリルを２．２５ｇ使用したこと以外は実施例１と同様にして、実施例３の掘削泥水用添加剤として、白色微粉末状のアルキル変性カルボキシル基含有水溶性共重合体４５ｇを得た。
【００３６】
（実施例４）
実施例１において、アクリル酸４５ｇ（０．６２５モル）、ブレンマーＶＭＡ７０（日本油脂株式会社製）０．４５ｇ、ノルマルヘキサン１５０ｇ、２，２’−アゾビスメチルイソブチレート０．０８１ｇ（０．０００３５モル）に加えて、ペンタエリトリトールテトラアリルエーテル０．０２ｇを用いたこと以外は実施例１と同様にして、実施例４の掘削泥水用添加剤として、白色微粉末状のアルキル変性カルボキシル基含有水溶性共重合体４３ｇを得た。
【００３７】
（実施例５）
実施例４において、ブレンマーＶＭＡ７０（日本油脂株式会社製）の使用量を１．３５ｇに変更したこと以外は実施例４と同様にして、実施例５の掘削泥水用添加剤として、白色微粉末状のアルキル変性カルボキシル基含有水溶性共重合体４４ｇを得た。
【００３８】
（実施例６）
実施例４において、ブレンマーＶＭＡ７０（日本油脂株式会社製）を０．４５ｇ使用する代わりに、メタクリル酸ラウリルを２．２５ｇ使用したこと以外は実施例４と同様にして、実施例６の掘削泥水用添加剤として、白色微粉末状のアルキル変性カルボキシル基含有水溶性共重合体４５ｇを得た。
【００３９】
（比較例１）
攪拌機、温度計、窒素吹き込み管および冷却管を備えた５００ｍｌ容の四つ口フラスコに、アクリル酸４５ｇ（０．６２５モル）、ペンタエリトリトールテトラアリルエーテル０．０９ｇ、ノルマルヘキサン１５０ｇ、および２，２’−アゾビスメチルイソブチレート０．０８１ｇ（０．０００３５モル）を仕込んだ。引き続き、均一に攪拌、混合した後、反応容器の上部空間、原料および溶媒中に存在している酸素を除去するために、溶液中に窒素ガスを吹き込んだ。次いで、窒素雰囲気下、６０〜６５℃に保持して４時間反応させた。反応終了後、生成したスラリーを９０℃に加熱して、ノルマルヘキサンを留去し、さらに、１１０℃、１０ｍｍＨｇにて８時間減圧乾燥することにより、比較例１の掘削泥水用添加剤４２ｇを得た。
【００４０】
（比較例２）
重量平均分子量（Ｍｗ）が１００００のポリアクリル酸ナトリウムを、比較例２の掘削泥水用添加剤とした。
【００４１】
（比較例３）
エーテル化度１．３０、重合度約１００のカルボキシメチルセルロース（ＣＭＣ）を、比較例３の掘削泥水用添加剤とした。
【００４２】
実施例１〜６、および比較例１〜３において使用した主要原料とその使用量を表１に示す。なお、表１中の括弧内は、使用したアクリル酸の重量を１００重量部とした場合の各原料の重量部を示す。
【００４３】
【表１】
2011225758.tif 000002
【００４４】
＜中和粘稠液の調製＞
実施例１〜６、および比較例１の掘削泥水用添加剤３ｇを、それぞれ純水（脱イオン水）２８０ｇに攪拌下、徐々に投入して溶解させた後、さらに攪拌しながら６重量％水酸化ナトリウム水溶液１７ｍｌを加えて、ｐＨが６．０〜７．５の１重量％中和粘稠液を調製した。なお、比較例２，３の掘削泥水用添加剤については、水酸化ナトリウム水溶液を添加することなく、ｐＨが６．０〜７．５の純水に対する１重量％中和粘稠液を調製した。
【００４５】
また、実施例１〜６、および比較例１の掘削泥水用添加剤３ｇを、それぞれ海水（八州薬品株式会社製の人工海水（アクアマリンＳ））２８０ｇに攪拌下、徐々に投入して溶解させた後、さらに攪拌しながら６重量％水酸化ナトリウム水溶液１７ｍｌを加えて、ｐＨが６．０〜７．５の海水に対する１重量％中和粘稠液を調製した。なお、比較例２，３の掘削泥水用添加剤については、水酸化ナトリウム水溶液を添加することなく、ｐＨが６．０〜７．５の海水に対する１重量％中和粘稠液を調製した。
【００４６】
＜中和粘稠液の評価＞
実施例１〜６、および比較例１〜３の掘削泥水用添加剤を使用して調製した各中和粘稠液を１時間静置し、以下の評価を行った。
【００４７】
［粘度測定］
各中和粘稠液について、ＢＨ型回転粘度計を用いて、スピンドルローターの回転速度を毎分２０回転として１分後の粘度を２５℃で測定した。なお、５０００ｍＰａ・ｓ以上の粘度についてはスピンドルローターＮｏ．５を用いて測定し、１０００ｍＰａ・ｓ以下の粘度についてはスピンドルローターＮｏ．２を用いて測定し、それ以外の粘度についてはスピンドルローターＮｏ．４を用いて測定した。
【００４８】
［ＴＩ値の測定］
コーンプレート型のレオメーター（ＴＡインスツルメント社製、ＡＲ−２０００ＥＸ）を用いて、半径４０ｍｍ、角度２°のコーンで、シェアレート１０−３ｓ−１から１０００ｓ−１までの定常流粘度を測定し、シェアレート１００ｓ−１の粘度に対するシェアレート１ｓ−１の粘度の比である上記式（１）で表わされるＴＩ値を算出した。
【００４９】
実施例１〜６、および比較例１〜３の掘削泥水用添加剤を使用して調製した各中和粘稠液の評価結果を表２に示す。
【００５０】
【表２】
2011225758.tif 000003
【００５１】
表２から明らかなように、実施例１〜６の掘削泥水用添加剤は、純水に対する１重量％中和粘稠液の２５℃における粘度が１５００ｍＰａ・ｓ以下であり、海水に対する１重量％中和粘稠液の２５℃における粘度が１０００〜２００００ｍＰａ・ｓであり、ＴＩ値が１０〜１００であることが確認された。
【００５２】
＜高分子懸濁液の調製＞
１リットルのプラスチック製容器に、海水（八州薬品株式会社製の人工海水（アクアマリンＳ））５００重量部、ベントナイト１０重量部、および掘削泥水用添加剤（実施例１〜６、および比較例１の各掘削泥水用添加剤）５重量部を仕込み、ディゾルバー攪拌羽根（直径４０ｍｍ）を用いて３０００ｒｐｍで攪拌しながら１８重量％水酸化ナトリウム水溶液を７．５ｍｌ添加し、添加後２０分間攪拌して、ｐＨが６．０〜７．５の高分子懸濁液を調製した。なお、比較例２，３の掘削泥水用添加剤については、水酸化ナトリウム水溶液を添加することなく、ｐＨが６．０〜７．５の高分子懸濁液を調製した。
【００５３】
＜高分子懸濁液の評価＞
実施例１〜６、および比較例１〜３の掘削泥水用添加剤を使用して調製した各高分子懸濁液を用いて、以下の評価を行った。
【００５４】
［粘度測定］
各高分子懸濁液について、前記中和粘稠液についてと同様にして測定した。
【００５５】
［分離性評価］
各高分子懸濁液について、常温（２５℃）で２４時間静置後、および常温（２５℃）で１０日間静置後に発生した上澄み液を採取し、静置開始前の全重量に対する上澄み液の重量の割合（重量％）を算出し、分離性の評価を行った。上澄み液の発生が１重量％未満の高分子懸濁液を、分離および沈降の発生が抑制されて良好な高分子懸濁液と判定して「○」とし、上澄み液の発生が１重量％以上の高分子懸濁液を、分離および沈降の発生が抑制されていない高分子懸濁液と判定して「×」とした。
【００５６】
実施例１〜６、および比較例１〜３の掘削泥水用添加剤を使用して調製した各高分子懸濁液の評価結果を表３に示す。
【００５７】
【表３】
2011225758.tif 000004
【００５８】
表３から明らかなように、実施例１〜６の掘削泥水用添加剤を使用して調製した高分子懸濁液は、電解質を含む海水存在下であっても、粘度が高く、常温（２５℃）で１０日間静置後においても分離および沈降の発生がなく安定性に優れていた。
【００５９】
以上の結果から、実施例１〜６の掘削泥水用添加剤を、地盤掘削の際に用いられる泥水に添加することによって、電解質を含む海水などが混入しても、泥水の粘度が高い状態で維持されて流動性の低下を防止することができるとともに、優れた安定性を有する泥水となることが分かった。
【００６０】
したがって、実施例１〜６の掘削泥水用添加剤は、土木基礎工事、シールド工事、および推進工事に用いられる安定液に対する添加剤、石油掘削に用いられる泥水に対する添加剤、石油三次回収流体に対する添加剤として好ましく用いることができる。